УПРАВЛЯЕМЫЕ ЩЕЛОЧНЫЕ ОБРАБОТКИ НА МОЛЕКУЛЯРНЫХ СИТАХ

1. Способ для приготовления обработанного неорганического пористого твердого вещества, который включает ряд отдельных обработок (z), которые разделяются стадией отделения твердого вещества, такой как стадия фильтрования, причем каждая из z обработок включает стадии:
m
s
a) подготовки неорганического пористого твердого вещества в количестве ;
m
b,total
b) подготовки основания в общем количестве ; и
m
(t)
m
b
b,total
c) осуществления контакта и взаимодействия этого неорганического пористого твердого вещества с основанием в количестве  в растворе в течение времени Δt для общего количества основания ;
с получением тем самым обработанного неорганического пористого твердого вещества;
m
m
(t)
m
m
/m
m
b,max
b
s
b,total
s
b,total
в котором максимальное количество основания , приводимого в контакт с неорганическим пористым твердым веществом  в любой момент времени t на стадии c) составляет меньше чем , предпочтительно в котором общее количество основания  обеспечивается в форме твердой щелочи или щелочного раствора, предпочтительно щелочного раствора.
m
m
(t)
m
m
m
b,max
b
b,total
b,total
b,total
2. Способ по п. 1, в котором максимальное количество основания  в любой конкретный момент времени t на стадии c) составляет самое большее 0,75*, предпочтительно самое большее 0,50*, и еще более предпочтительно самое большее 0,25*.
3. Способ по любому из пп. 1 или 2, в котором неорганическое пористое твердое вещество содержит молекулярное сито, такое как цеолит или SAPO.
4. Способ по любому из пп. 1-3, в котором стадия а) включает:
m
s
а') подготовку неорганического пористого твердого вещества в количестве , суспендированного в растворе, предпочтительно в воде.
m
b,i
5. Способ по любому из пп. 1-4, который включает некоторое количество (x) добавлений основания на обработку, которые не разделяются стадией отделения твердого вещества, такой как стадия фильтрования, в котором количество основания, добавляемого за одно добавление, составляет , где i=1..x, и который отличается тем, что х имеет значение по меньшей мере 2, предпочтительно по меньшей мере 3, и еще более предпочтительно по меньшей мере 4.
6. Способ по любому из пп. 1-5, в котором значение z равно 1.
7. Способ по любому из пп. 1-6, в котором скорость добавления основания составляет самое большее 3,0 ммоль/г/мин, предпочтительно самое большее 1,0 ммоль/г/мин, и еще более предпочтительно самое большее 0,5 ммоль/г/мин.
m
b,total
8. Способ по любому из пп. 1-7, в котором основание непрерывно добавляется к неорганическому пористому твердому веществу во время временного интервала Δt, причем временной интервал Δt для добавления общего количества основания  составляет по меньшей мере 15 с.
9. Способ по любому из пп. 1-8, сопровождаемый последовательной кислотной обработкой.
10. Обработанное неорганическое пористое твердое вещество, получаемое с помощью способа по любому из пп. 1-9.
11. Цеолит с топологией фожазита, предпочтительно приготовленный в соответствии со способом по любому из пп. 1-9, с размером элементарной ячейки в пределах от 24,375 Å до 24,300 Å, с объемом мезопор по меньшей мере 0,35 мл/г, а также характеризуемый одним или более из следующих признаков:
- кислотность по Брэнстеду, измеренная с помощью пиридина, по меньшей мере 400 мкмоль/г;
- доля Al в каркасе по меньшей мере 0,5; и/или
- кристалличность по меньшей мере 75% по сравнению со стандартным цеолитом NaY, и по меньшей мере 90% по сравнению со стандартным глиноземом NIST (SRM 676).
12. Цеолит с топологией фожазита, предпочтительно приготовленный в соответствии со способом по любому из пп. 1-9, с размером элементарной ячейки самое большее 24,300 Å, с объемом мезопор по меньшей мере 0,35 мл/г, а также характеризуемый одним или более из следующих признаков:
- объем микропор по меньшей мере 0,22 мл/г;
- кристалличность по меньшей мере 95% по сравнению с коммерческим цеолитом NaY, и по меньшей мере 130% по сравнению со стандартным глиноземом NIST (SRM 676);
- отношение кавитации мезопор, измеренное с помощью адсорбции азота, самое большее 1,6; и/или
eff
- с размером частиц D по меньшей мере 350 нм.
13. Цеолит с топологией MFI, предпочтительно приготовленный в соответствии со способом по любому из пп. 1-9, с молярным отношением Si/Al самое большее 400, с объемом мезопор по меньшей мере 0,30 мл/г и кристалличностью по меньшей мере 330% по сравнению со стандартным глиноземом NIST (SRM 676).
14. Способ для приготовления технического катализатора, содержащий стадии:
- приготовления обработанного неорганического пористого твердого вещества способом по любому из пп. 1-9, или подготовки пористого твердого вещества по любому из пп. 10-13;
- добавления одного или более дополнительных ингредиентов с формированием смеси, в которой, предпочтительно, один или более дополнительных ингредиентов выбираются из группы, включающей: наполнители, пирогены, связующие вещества, смазочные материалы, а также их комбинации; и
- формования этой смеси в макроскопическую форму для того, чтобы получить технический катализатор, где макроскопическая форма предпочтительно имеет минимальный размер по меньшей мере от 1 мкм до самое большее 10 см.
15. Применение обработанного неорганического пористого твердого вещества по любому из пп. 10-13, или приготовленного с помощью способа по п. 14, в процессах катализа, адсорбционного или ионного обмена.